(57)【要約】  本発明の一局面は、（Ａ）炭素−炭素不飽和二重結合を有する置換基により末端変性された変性ポリフェニレンエーテル化合物と、（Ｂ）フェニルマレイミド基を含有せず、かつ分子内に炭素数が１０以上の炭化水素基を有するマレイミド化合物と、（Ｃ）フェニルマレイミド基を含有するマレイミド化合物、及び分子内に炭素数が９以下の脂肪族炭化水素基を有するマレイミド化合物から選択される少なくとも１つ、とを含み、かつ、前記（Ａ）成分と前記（Ｂ）成分の含有比が質量比で、（Ａ）：（Ｂ）＝２０：８０〜９０：１０である、樹脂組成物に関する。
2019188189.tif 000002
【特許請求の範囲】
【請求項１】
（Ａ）炭素−炭素不飽和二重結合を有する置換基により末端変性された変性ポリフェニレンエーテル化合物と、
（Ｂ）フェニルマレイミド基を含有せず、かつ分子内に炭素数が１０以上の炭化水素基を有するマレイミド化合物と、
（Ｃ）フェニルマレイミド基を含有するマレイミド化合物、及び分子内に炭素数が９以下の脂肪族炭化水素基を有するマレイミド化合物から選択される少なくとも１つ、とを含み、
かつ、前記（Ａ）成分と前記（Ｂ）成分の含有比が質量比で、（Ａ）：（Ｂ）＝２０：８０〜９０：１０である、樹脂組成物。
【請求項２】
前記（Ａ）変性ポリフェニレンエーテル化合物が、下記式（１）〜（３）で示される構造を少なくとも１つ有する化合物を含む、請求項１に記載の樹脂組成物。
【化１】
2019188189.tif 000027
【化２】
2019188189.tif 000028
【化３】
2019188189.tif 000029
（式（１）〜（３）中、Ｒ１〜Ｒ８、Ｒ９〜Ｒ１６並びにＲ１７〜Ｒ２０は、それぞれ独立して、水素原子、アルキル基、アルケニル基、アルキニル基、ホルミル基、アルキルカルボニル基、アルケニルカルボニル基、又はアルキニルカルボニル基を示す。
また、式（１）および（２）中、ＡおよびＢはそれぞれ下記式（４）及び（５）で示される構造である：
【化４】
2019188189.tif 000030
【化５】
2019188189.tif 000031
（式（４）および（５）中、ｍおよびｎはそれぞれ１〜５０の整数を示す。Ｒ２１〜Ｒ２４並びにＲ２５〜Ｒ２８は、それぞれ独立して、水素原子又はアルキル基を示す。）
式（３）中、ｓは１〜１００の整数を示す。
さらに、式（２）中、Ｙは下記式（６）で示される構造である：
【化６】
2019188189.tif 000032
（式（６）中、Ｒ２９及びＲ３０は、それぞれ独立して、水素原子またはアルキル基を示す。）
また、Ｘ１〜Ｘ３はそれぞれ独立して下記式（７）または（８）で示される炭素−炭素不飽和二重結合を有する置換基を示し、Ｘ１およびＸ２は同一であっても異なっていてもよい。
【化７】
2019188189.tif 000033
【化８】
2019188189.tif 000034
（式（８）中、Ｒ３１は水素原子またはアルキル基を示す。））
【請求項３】
前記（Ａ）変性ポリフェニレンエーテル化合物の重量平均分子量（Ｍｗ）が１０００〜５０００である、請求項１または２に記載の樹脂組成物。
【請求項４】
前記（Ｂ）マレイミド化合物の重量平均分子量（Ｍｗ）が５００〜４０００である、請求項１〜３のいずれかに記載の樹脂組成物。
【請求項５】
前記（Ｃ）マレイミド化合物の含有量が、樹脂成分１００質量部に対して５〜５０質量部である、請求項１〜４のいずれかに記載の樹脂組成物。
【請求項６】
請求項１〜５のいずれかに記載の樹脂組成物又は前記樹脂組成物の半硬化物と繊維質基材とを有するプリプレグ。
【請求項７】
請求項１〜５のいずれかに記載の樹脂組成物又は前記樹脂組成物の半硬化物を含む樹脂層と、支持フィルムとを有する樹脂付きフィルム。
【請求項８】
請求項１〜５のいずれかに記載の樹脂組成物又は前記樹脂組成物の半硬化物を含む樹脂層と、金属箔とを有する、樹脂付き金属箔。
【請求項９】
請求項１〜５のいずれかに記載の樹脂組成物の硬化物又は前記請求項６に記載のプリプレグの硬化物を含む絶縁層と、金属箔とを有する、金属張積層板。
【請求項１０】
請求項１〜５のいずれかに記載の樹脂組成物の硬化物又は前記請求項６に記載のプリプレグの硬化物を含む絶縁層と、配線とを有する、配線基板。
【発明の詳細な説明】
【技術分野】
【０００１】
本発明は、樹脂組成物、並びに、それを用いたプリプレグ、樹脂付きフィルム、樹脂付き金属箔、金属張積層板及び配線基板に関する。
【背景技術】
【０００２】
近年、各種電子機器は、情報処理量の増大に伴い、搭載される半導体デバイスの高集積化、配線の高密度化、及び多層化等の実装技術が急速に進展している。各種電子機器において用いられるプリント配線板の基材を構成するための基板材料には、信号の伝送速度を高め、信号伝送時の損失を低減させるために、誘電率及び誘電正接が低いことが求められる。【０００３】
最近では、マレイミド化合物が低誘電率や低誘電正接等の誘電特性（以下、低誘電特性ともいう）に優れていることがわかってきた。例えば、特許文献１では、ビニル化合物と芳香族マレイミド化合物とスチレン系熱可塑性エラストマーを含有する硬化性樹脂組成物によって、低比誘電率、低誘電正接等の特性に加えて、酸素存在下や低温でも硬化性に優れる樹脂組成物が得られると報告されている。しかし、このように熱可塑性エラストマーを添加することで誘電特性については維持できると考えられるが、それに伴って耐熱性が悪化することは容易に想像される。【０００４】
さらに、特許文献２では、飽和または不飽和の２価の炭化水素基を有するマレイミド化合物と、芳香族マレイミド化合物を含有する樹脂組成物を用いることによって、その硬化物における高周波特性（低比誘電率、低誘電正接）を備え、かつ、低熱膨張特性や接着性を備える樹脂組成物を提供できると報告されている。【０００５】
また、特許文献３は、低分子量ビスマレイミドと高分子量ビスマレイミドと硬化剤（アリルフェノールやアミン化合物）を含む、耐熱性、可撓性、耐電圧性に優れる絶縁組成物が得られることを開示している。【０００６】
一方で、基板材料等の成形材料として利用する際には、低誘電特性や低熱膨張特性等に優れるだけでなく、外部環境の変化等の影響を受けにくくするために、その硬化物が高いガラス転移温度（Ｔｇ）を有することや、耐熱性や密着性を有することが求められる。また、湿度が高い環境下でも配線板を用いることができるように、成形材料の硬化物の吸水性を低くすることによって、配線板の基材への吸湿が抑制されることが求められる。さらに樹脂組成物をプリプレグやフィルムとした際のハンドリング性についても改善が求められている。【０００７】
以上より、配線板の基材を構成するための基材材料には、吸水性が低く、耐熱性および密着性に優れ、低誘電特性を有する硬化物が得られることや、樹脂組成物またはその半硬化物を含むプリプレグや樹脂付きフィルム、樹脂付き金属箔などにおけるハンドリング性等に優れていることも求められる。【０００８】
しかしながら、上記特許文献２記載の樹脂組成物では、低誘電特性とある程度までの耐熱性、密着性、低熱膨張特性、低吸水率を得ることはできると考えられるが、昨今、基板材料に対しては、低誘電特性に加えて高Ｔｇや耐熱性、密着性、低熱膨張率、及び低吸水率等の性能におけるさらなる改善がより高い水準で求められている。特許文献２記載の樹脂組成物においてＴｇを向上させるためには、芳香族マレイミド化合物の含有量を増加させる必要があると考えられるが、そうすると吸水率が上昇してしまうという難点もある。【０００９】
また、上記特許文献３記載の樹脂組成物では、硬化剤としてアリルフェノールやアミン化合物を使用しており、そのせいで吸水率や低誘電特性が悪化してしまうおそれがある。さらに、特許文献３には、高分子量ビスマレイミドと、架橋成分である硬化性ポリフェニレンエーテルとの配合比率が開示されていないが、配合比率によっては、熱膨張率やＴｇが悪化してしまうことも予想される。その抑制として低分子量ビスマレイミドを多く添加すると、Ｔｇは上がるが吸水率も増加してしまうおそれがある。【００１０】
本発明は、かかる事情に鑑みてなされたものであって、樹脂組成物またはその半硬化物を含むプリプレグや樹脂付きフィルム、樹脂付き金属箔などにおけるハンドリング性、並びに前記樹脂組成物の硬化物における低誘電特性、高い耐熱性、高Ｔｇ、低い熱膨張率、密着性、及び低吸水率性を兼ね備えた樹脂組成物を提供することを目的とする。また、前記樹脂組成物を用いたプリプレグ、樹脂付きフィルム、樹脂付き金属箔、金属張積層板、及び配線基板を提供することを目的とする。
【先行技術文献】
【特許文献】
【００１１】
【特許文献１】特許５６４９７７３号公報
【特許文献２】特開２０１６−２０４６３９号公報
【特許文献３】ＷＯ２０１４／１８１４５６
【発明の概要】
【００１２】
本発明の一態様に係る樹脂組成物は、（Ａ）炭素−炭素不飽和二重結合を有する置換基により末端変性された変性ポリフェニレンエーテル化合物と、（Ｂ）フェニルマレイミド基を含有せず、かつ分子内に炭素数が１０以上の炭化水素基を有するマレイミド化合物と、（Ｃ）フェニルマレイミド基を含有するマレイミド化合物、及び分子内に炭素数が９以下の脂肪族炭化水素基を有するマレイミド化合物から選択される少なくとも１つ、とを含み、かつ、前記（Ａ）成分と前記（Ｂ）成分の含有比が質量比で、（Ａ）：（Ｂ）＝２０：８０〜９０：１０であることを特徴とする。
【図面の簡単な説明】
【００１３】
【図１】図１は、本発明の一実施形態に係るプリプレグの構成を示す概略断面図である。
【図２】図２は、本発明の一実施形態に係る金属張積層板の構成を示す概略断面図である。
【図３】図３は、本発明の一実施形態に係る配線基板の構成を示す概略断面図である。
【図４】図４は、本発明の一実施形態に係る樹脂付き金属箔の構成を示す概略断面図である。
【図５】図５は、本発明の一実施形態に係る樹脂フィルムの構成を示す概略断面図である。
【発明を実施するための形態】
【００１４】
本発明の実施形態に係る樹脂組成物は、（Ａ）炭素−炭素不飽和二重結合を有する置換基により末端変性された変性ポリフェニレンエーテル化合物と、（Ｂ）フェニルマレイミド基を含有せず、かつ分子内に炭素数が１０以上の炭化水素基を有するマレイミド化合物と、（Ｃ）フェニルマレイミド基を含有するマレイミド化合物、及び分子内に炭素数が９以下の脂肪族炭化水素基を有するマレイミド化合物から選択される少なくとも１つ、とを含み、かつ、前記（Ａ）成分と前記（Ｂ）成分の含有比が質量比で、（Ａ）：（Ｂ）＝２０：８０〜９０：１０であることを特徴とする。
【００１５】
このような構成によれば、樹脂組成物またはその半硬化物を含むプリプレグや樹脂付きフィルム、樹脂付き金属箔などにおけるハンドリング性、並びに前記樹脂組成物の硬化物における低誘電特性、高い耐熱性、高いガラス転移温度（Ｔｇ）、低い熱膨張率、密着性、及び低吸水率性を兼ね備えた樹脂組成物を提供できる。さらに本発明によれば、前記樹脂組成物を用いることにより、優れた性能を有するプリプレグ、樹脂付きフィルム、樹脂付き金属箔、金属張積層板、及び配線基板を提供できる。
【００１６】
以下、本実施形態に係る樹脂組成物の各成分について、具体的に説明する。
【００１７】
（（Ａ）変性ポリフェニレンエーテル化合物）
本実施形態で使用する（Ａ）変性ポリフェニレンエーテル化合物は、炭素−炭素不飽和二重結合を有する置換基により末端変性された変性ポリフェニレンエーテル化合物であれば、特に限定されない。このような変性ポリフェニレンエーテル化合物を含むことによって、低誘電率や低誘電正接などの誘電特性と高い耐熱性とを兼ね備えることができると考えられる。  
【００１８】
前記変性ポリフェニレンエーテル化合物としては、具体的には、例えば、下記式（１）〜（３）で示される変性ポリフェニレンエーテル化合物が挙げられる。
【００１９】
【化１】
2019188189.tif 000003
【００２０】
【化２】
2019188189.tif 000004
【００２１】
【化３】
2019188189.tif 000005
上記式（１）〜（３）中において、Ｒ１〜Ｒ８、Ｒ９〜Ｒ１６並びにＲ１７〜Ｒ２０は、それぞれ独立している。すなわち、Ｒ１〜Ｒ８、Ｒ９〜Ｒ１６並びにＲ１７〜Ｒ２０は、それぞれ同一の基であっても、異なる基であってもよい。また、Ｒ１〜Ｒ８、Ｒ９〜Ｒ１６並びにＲ１７〜Ｒ２０は、水素原子、アルキル基、アルケニル基、アルキニル基、ホルミル基、アルキルカルボニル基、アルケニルカルボニル基、又はアルキニルカルボニル基を示す。この中でも、水素原子及びアルキル基が好ましい。
【００２２】
Ｒ１〜Ｒ８、Ｒ９〜Ｒ１６並びにＲ１７〜Ｒ２０について、上記で挙げられた各官能基としては、具体的には、以下のようなものが挙げられる。
【００２３】
アルキル基は、特に限定されないが、例えば、炭素数１〜１８のアルキル基が好ましく、炭素数１〜１０のアルキル基がより好ましい。具体的には、例えば、メチル基、エチル基、プロピル基、ヘキシル基、及びデシル基等が挙げられる。
【００２４】
また、アルケニル基は、特に限定されないが、例えば、炭素数２〜１８のアルケニル基が好ましく、炭素数２〜１０のアルケニル基がより好ましい。具体的には、例えば、ビニル基、アリル基、及び３−ブテニル基等が挙げられる。
【００２５】
また、アルキニル基は、特に限定されないが、例えば、炭素数２〜１８のアルキニル基が好ましく、炭素数２〜１０のアルキニル基がより好ましい。具体的には、例えば、エチニル基、及びプロパ−２−イン−１−イル基（プロパルギル基）等が挙げられる。
【００２６】
また、アルキルカルボニル基は、アルキル基で置換されたカルボニル基であれば、特に限定されないが、例えば、炭素数２〜１８のアルキルカルボニル基が好ましく、炭素数２〜１０のアルキルカルボニル基がより好ましい。具体的には、例えば、アセチル基、プロピオニル基、ブチリル基、イソブチリル基、ピバロイル基、ヘキサノイル基、オクタノイル基、及びシクロヘキシルカルボニル基等が挙げられる。
【００２７】
また、アルケニルカルボニル基は、アルケニル基で置換されたカルボニル基であれば、特に限定されないが、例えば、炭素数３〜１８のアルケニルカルボニル基が好ましく、炭素数３〜１０のアルケニルカルボニル基がより好ましい。具体的には、例えば、アクリロイル基、メタクリロイル基、及びクロトノイル基等が挙げられる。
【００２８】
また、アルキニルカルボニル基は、アルキニル基で置換されたカルボニル基であれば、特に限定されないが、例えば、炭素数３〜１８のアルキニルカルボニル基が好ましく、炭素数３〜１０のアルキニルカルボニル基がより好ましい。具体的には、例えば、プロピオロイル基等が挙げられる。
【００２９】
また、上記式（１）および（２）中、上述の通り、Ａは下記式（４）で、Ｂは下記式（５）でそれぞれ示される構造である：
【００３０】
【化４】
2019188189.tif 000006
【００３１】
【化５】
2019188189.tif 000007
式（４）および（５）において、繰り返し単位であるｍおよびｎはそれぞれ１〜５０の整数を示す。
【００３２】
Ｒ２１〜Ｒ２４並びにＲ２５〜Ｒ２８は、それぞれ独立している。すなわち、Ｒ２１〜Ｒ２４並びにＲ２５〜Ｒ２８は、それぞれ同一の基であっても、異なる基であってもよい。また、本実施形態において、Ｒ２１〜Ｒ２４並びにＲ２５〜Ｒ２８は水素原子又はアルキル基である。
【００３３】
また、上記式（３）中、ｓは１〜１００の整数を示す。
【００３４】
さらに、上記式（２）において、Ｙとしては、炭素数２０以下の直鎖状、分岐状もしくは環状の炭化水素が挙げられる。より具体的には、例えば、下記式（６）で表される構造である：
【００３５】
【化６】
2019188189.tif 000008
式（６）中、Ｒ２９及びＲ３０は、それぞれ独立して、水素原子またはアルキル基を示す。前記アルキル基としては、例えば、メチル基等が挙げられる。また、式（６）で表される基としては、例えば、メチレン基、メチルメチレン基、及びジメチルメチレン基等が挙げられる。
【００３６】
上記式（１）〜（３）中において、Ｘ１〜Ｘ３はそれぞれ独立して下記式（７）または（８）で示される炭素−炭素不飽和二重結合を有する置換基であることが好ましい。Ｘ１およびＸ２は同一であっても異なっていてもよい。
【００３７】
【化７】
2019188189.tif 000009
【００３８】
【化８】
2019188189.tif 000010
式（８）中、Ｒ３１は水素原子またはアルキル基を示す。前記アルキル基は、特に限定されず、例えば、炭素数１〜１８のアルキル基が好ましく、炭素数１〜１０のアルキル基がより好ましい。具体的には、例えば、メチル基、エチル基、プロピル基、ヘキシル基、及びデシル基等が挙げられる。
【００３９】
本実施形態における前記置換基Ｘ１〜Ｘ３としては、より具体的には、例えば、ｐ−エテニルベンジル基やｍ−エテニルベンジル基等のビニルベンジル基（エテニルベンジル基）、ビニルフェニル基、アクリレート基、及びメタクリレート基等が挙げられる。
【００４０】
このような上記式（１）〜（３）で示される変性ポリフェニレンエーテル化合物を用いることにより、低誘電率や低誘電正接などの低誘電特性に加えて優れた耐熱性を有し、かつ、高Ｔｇ及び密着性を兼ね備えていると考えられる。
【００４１】
なお、上記式（１）〜（３）で示される変性ポリフェニレンエーテル化合物はそれぞれ単独で使用することもできるし、２種以上を組み合わせて用いることもできる。
【００４２】
本実施形態において、変性ポリフェニレンエーテル化合物の重量平均分子量（Ｍｗ）は特に限定されないが、例えば、１０００〜５０００であることが好ましく、１０００〜４０００であることがより好ましい。なお、ここで、重量平均分子量は、一般的な分子量測定方法で測定したものであればよく、具体的には、ゲルパーミエーションクロマトグラフィ（ＧＰＣ）を用いて測定した値等が挙げられる。また、変性ポリフェニレンエーテル化合物が、繰り返し単位（ｓ、ｍ、ｎ）を分子中に有している場合、これらの繰り返し単位は、変性ポリフェニレンエーテル化合物の重量平均分子量がこのような範囲内になるような数値であることが好ましい。
【００４３】
変性ポリフェニレンエーテル化合物の重量平均分子量がこのような範囲内であると、ポリフェニレンエーテルの有する優れた低誘電特性を有し、硬化物の耐熱性により優れるだけではなく、成型性にも優れたものとなる。このことは、以下のことによると考えられる。通常のポリフェニレンエーテルでは、その重量平均分子量がこのような範囲内であると、比較的低分子量のものであるので、硬化物の耐熱性が低下する傾向がある。この点、本実施形態に係る変性ポリフェニレンエーテル化合物は、末端に不飽和二重結合を有するので、硬化物の耐熱性が充分に高いものが得られると考えられる。また、変性ポリフェニレンエーテル化合物の重量平均分子量がこのような範囲内であると、比較的低分子量のものであるので、溶融粘度が低く成形性にも優れると考えられる。よって、このような変性ポリフェニレンエーテル化合物は、硬化物の耐熱性により優れるだけではなく、成形性や外観にも優れたものが得られると考えられる。
【００４４】
また、本実施形態において用いられる変性ポリフェニレンエーテル化合物における、変性ポリフェニレンエーテル１分子当たりの、分子末端に有する、前記置換基の平均個数（末端官能基数）は、特に限定されない。具体的には、１〜５個であることが好ましく、１〜３個であることがより好ましい。この末端官能基数が少なすぎると、硬化物の耐熱性としては充分なものが得られにくい傾向がある。また、末端官能基数が多すぎると、反応性が高くなりすぎ、例えば、樹脂組成物の保存性が低下したり、樹脂組成物の流動性が低下してしまう等の不具合が発生するおそれがある。すなわち、このような変性ポリフェニレンエーテルを用いると、流動性不足等により、例えば、多層成形時にボイドが発生する等の成形不良が発生し、信頼性の高いプリント配線板が得られにくいという成形性の問題が生じるおそれがあった。
【００４５】
なお、変性ポリフェニレンエーテル化合物の末端官能基数は、変性ポリフェニレンエーテル化合物１モル中に存在する全ての変性ポリフェニレンエーテル化合物の１分子あたりの、前記置換基の平均値を表した数値等が挙げられる。この末端官能基数は、例えば、得られた変性ポリフェニレンエーテル化合物に残存する水酸基数を測定して、変性前のポリフェニレンエーテルの水酸基数からの減少分を算出することによって、測定することができる。この変性前のポリフェニレンエーテルの水酸基数からの減少分が、末端官能基数である。そして、変性ポリフェニレンエーテル化合物に残存する水酸基数の測定方法は、変性ポリフェニレンエーテル化合物の溶液に、水酸基と会合する４級アンモニウム塩（テトラエチルアンモニウムヒドロキシド）を添加し、その混合溶液のＵＶ吸光度を測定することによって、求めることができる。
【００４６】
また、本実施形態において用いられる変性ポリフェニレンエーテル化合物の固有粘度は、特に限定されない。具体的には、０．０３〜０．１２ｄｌ／ｇであればよいが、０．０４〜０．１１ｄｌ／ｇであることが好ましく、０．０６〜０．０９５ｄｌ／ｇであることがより好ましい。この固有粘度が低すぎると、分子量が低い傾向があり、低誘電率や低誘電正接等の低誘電性が得られにくい傾向がある。また、固有粘度が高すぎると、粘度が高く、充分な流動性が得られず、硬化物の成形性が低下する傾向がある。よって、変性ポリフェニレンエーテル化合物の固有粘度が上記範囲内であれば、優れた、硬化物の耐熱性及び成形性を実現できる。
【００４７】
なお、ここでの固有粘度は、２５℃の塩化メチレン中で測定した固有粘度であり、より具体的には、例えば、０．１８ｇ／４５ｍｌの塩化メチレン溶液（液温２５℃）を、粘度計で測定した値等である。この粘度計としては、例えば、Ｓｃｈｏｔｔ社製のＡＶＳ５００  Ｖｉｓｃｏ  Ｓｙｓｔｅｍ等が挙げられる。
【００４８】
また、本実施形態において好ましく用いられる変性ポリフェニレンエーテル化合物の合成方法は、上述したような置換基Ｘ１〜Ｘ３により末端変性された変性ポリフェニレンエーテル化合物を合成できれば、特に限定されない。具体的には、ポリフェニレンエーテルに、置換基Ｘ１〜Ｘ３とハロゲン原子とが結合された化合物を反応させる方法等が挙げられる。
【００４９】
原料であるポリフェニレンエーテルは、最終的に、所定の変性ポリフェニレンエーテルを合成することができるものであれば、特に限定されない。具体的には、２，６−ジメチルフェノールと２官能フェノール及び３官能フェノールの少なくともいずれか一方とからなるポリフェニレンエーテルやポリ（２，６−ジメチル−１，４−フェニレンオキサイド）等のポリフェニレンエーテルを主成分とするもの等が挙げられる。また、２官能フェノールとは、フェノール性水酸基を分子中に２個有するフェノール化合物であり、例えば、テトラメチルビスフェノールＡ等が挙げられる。また、３官能フェノールとは、フェノール性水酸基を分子中に３個有するフェノール化合物である。
【００５０】
変性ポリフェニレンエーテル化合物の合成方法の一例として、例えば、上記式（２）で示されるような変性ポリフェニレンエーテル化合物の場合、具体的には、上記のようなポリフェニレンエーテルと、置換基Ｘ１およびＸ２とハロゲン原子とが結合された化合物（置換基Ｘ１およびＸ２を有する化合物）とを溶媒に溶解させ、攪拌する。そうすることによって、ポリフェニレンエーテルと、置換基Ｘ１およびＸ２を有する化合物とが反応し、本実施形態の上記式（２）で示される変性ポリフェニレンエーテルが得られる。
【００５１】
また、この反応の際、アルカリ金属水酸化物の存在下で行うことが好ましい。そうすることによって、この反応が好適に進行すると考えられる。このことは、アルカリ金属水酸化物が、脱ハロゲン化水素剤、具体的には、脱塩酸剤として機能するためと考えられる。すなわち、アルカリ金属水酸化物が、ポリフェニレンエーテルのフェノール基と置換基Ｘを有する化合物とから、ハロゲン化水素を脱離させ、そうすることによって、ポリフェニレンエーテルのフェノール基の水素原子の代わりに、置換基Ｘ１およびＸ２が、フェノール基の酸素原子に結合すると考えられる。
【００５２】
また、アルカリ金属水酸化物は、脱ハロゲン化剤として働きうるものであれば、特に限定されないが、例えば、水酸化ナトリウム等が挙げられる。また、アルカリ金属水酸化物は、通常、水溶液の状態で用いられ、具体的には、水酸化ナトリウム水溶液として用いられる。
【００５３】
また、反応時間や反応温度等の反応条件は、置換基Ｘ１およびＸ２を有する化合物等によっても異なり、上記のような反応が好適に進行する条件であれば、特に限定されない。具体的には、反応温度は、室温〜１００℃であることが好ましく、３０〜１００℃であることがより好ましい。また、反応時間は、０．５〜２０時間であることが好ましく、０．５〜１０時間であることがより好ましい。
【００５４】
また、反応時に用いる溶媒は、ポリフェニレンエーテルと、置換基Ｘ１およびＸ２を有する化合物とを溶解させることができ、ポリフェニレンエーテルと、置換基Ｘ１およびＸ２を有する化合物との反応を阻害しないものであれば、特に限定されない。具体的には、トルエン等が挙げられる。
【００５５】
また、上記の反応は、アルカリ金属水酸化物だけではなく、相間移動触媒も存在した状態で反応させることが好ましい。すなわち、上記の反応は、アルカリ金属水酸化物及び相間移動触媒の存在下で反応させることが好ましい。そうすることによって、上記反応がより好適に進行すると考えられる。このことは、以下のことによると考えられる。相間移動触媒は、アルカリ金属水酸化物を取り込む機能を有し、水のような極性溶剤の相と、有機溶剤のような非極性溶剤の相との両方の相に可溶で、これらの相間を移動することができる触媒であることによると考えられる。具体的には、アルカリ金属水酸化物として、水酸化ナトリウム水溶液を用い、溶媒として、水に相溶しない、トルエン等の有機溶剤を用いた場合、水酸化ナトリウム水溶液を、反応に供されている溶媒に滴下しても、溶媒と水酸化ナトリウム水溶液とが分離し、水酸化ナトリウムが、溶媒に移行しにくいと考えられる。そうなると、アルカリ金属水酸化物として添加した水酸化ナトリウム水溶液が、反応促進に寄与しにくくなると考えられる。これに対して、アルカリ金属水酸化物及び相間移動触媒の存在下で反応させると、アルカリ金属水酸化物が相間移動触媒に取り込まれた状態で、溶媒に移行し、水酸化ナトリウム水溶液が、反応促進に寄与しやすくなると考えられる。このため、アルカリ金属水酸化物及び相間移動触媒の存在下で反応させると、上記反応がより好適に進行すると考えられる。
【００５６】
また、相間移動触媒は、特に限定されないが、例えば、テトラ−ｎ−ブチルアンモニウムブロマイド等の第４級アンモニウム塩等が挙げられる。
【００５７】
本実施形態に係る樹脂組成物には、変性ポリフェニレンエーテルとして、上記のようにして得られた変性ポリフェニレンエーテルを含むことが好ましい。
【００５８】
（（Ｂ）マレイミド化合物）
次に、本実施形態において用いられる（Ｂ）成分、すなわち、フェニルマレイミド基を含有せず、かつ分子内に炭素数が１０以上の炭化水素基を有するマレイミド化合物について説明する。本実施形態で用いられる（Ｂ）マレイミド化合物は、フェニルマレイミド基を含有せず、かつ分子内に炭素数が１０以上の炭化水素基を有するマレイミド化合物であれば特に限定されない。このようなマレイミド化合物を含むことによって、樹脂の可撓性が向上し、半硬化状態にした際の樹脂組成物のハンドリング性（粉落ち等）が向上し、靱性も上がることにより高い密着性も得られると考えられる。さらに、上記炭化水素基は非極性であるため、低誘電特性を維持したまま吸水率を下げることができるという利点もある。
【００５９】
炭化水素基の炭素数としては、１０以上であれば特に限定されないが、２０以上であることが望ましく、３０以上であることがより望ましい。炭化水素基の炭素数がこのような範囲であれば、より確実に高い密着性、低誘電特性、及び低吸水率を得ることができると考えられる。このような炭化水素基は、より極性の小さい脂肪族炭化水素基であることが望ましい。このような脂肪族炭化水素基としては、アルキレン基のような直鎖状であってもよいし、シクロアルカンなどの脂環状炭化水素構造を含んでいてもよい。また、直鎖状、環状脂肪族炭化水素基が、分子内にアルキル基などの脂肪族炭化水素基からなる分岐構造を含んでいてもよい。上述したようなマレイミド化合物としては、より具体的には、例えば、下記式（９）〜（１２）で示されるマレイミド化合物が好ましい例として挙げられる。なお、これらは１種単独で使用してもよいし、２種以上を組み合わせて使用してもよい。これらのマレイミド化合物は、マレイミド基を末端に有することによって（Ａ）成分と効率よく反応するため、本実施形態の（Ａ）成分と（Ｂ）成分との界面密着が向上し高い耐熱性、信頼性が得られる。
【００６０】
【化９】
2019188189.tif 000011
式（９）中、繰り返し単位であるｐは１〜１０である。ｐが１〜１０の範囲であれば、樹脂の流動性が高いため成型性に優れる。
【００６１】
【化１０】
2019188189.tif 000012
式（１０）中、繰り返し単位であるｑは１〜１０である。ｑが１〜１０の範囲であれば、樹脂の流動性が高いため成型性に優れる。
【００６２】
【化１１】
2019188189.tif 000013
【００６３】
【化１２】
2019188189.tif 000014
式（１２）中、繰り返し単位であるｒは１〜１０である。ｒが１〜１０の範囲であれば、樹脂の流動性が高いため成型性に優れる。
【００６４】
また、本実施形態において用いられるマレイミド化合物は、重量平均分子量（Ｍｗ）が５００〜４０００であることが好ましい。マレイミド化合物の重量平均分子量がマレイミド化合物の重量平均分子量が５００以上であることによって、より低い誘電特性が得られると考えられ、また、４０００以下であることによって、より樹脂の溶融粘度が低くなりより優れた成型性を得ることができると考えられる。なお、ここで、重量平均分子量は、一般的な分子量測定方法で測定したものであればよく、具体的には、ゲルパーミエーションクロマトグラフィ（ＧＰＣ）を用いて測定した値等が挙げられる。
【００６５】
（（Ｃ）マレイミド化合物）
次に、本実施形態において用いられる（Ｃ）成分、すなわち、フェニルマレイミド基を含有するマレイミド化合物、及び分子内に炭素数が９以下の脂肪族炭化水素基を有するマレイミド化合物から選択される少なくとも１つである、マレイミド化合物について説明する。本実施形態で用いられる（Ｃ）マレイミド化合物は、上記（Ｂ）成分のマレイミド化合物以外のマレイミド化合物である。つまり、フェニルマレイミド基を含有するマレイミド化合物、及び分子内に炭素数が９以下の炭化水素基を有するマレイミド化合物から選択される少なくとも１つである限り、特に限定はされない。
【００６６】
このような（Ｃ）マレイミド化合物を含むことによって、低い熱膨張率と高耐熱性と高Ｔｇをより確実に備え、かつ低誘電特性を悪化させないという利点がある。
【００６７】
前記フェニルマレイミド基を含有するマレイミド化合物としては、具体的には、例えば、４，４’−ジフェニルメタンビスマレイミド、ポリフェニルメタンマレイミド、ｍ−フェニレンビスマレイミド、ビスフェノール  Ａ  ジフェニルエーテルビスマレイミド、３，３’−ジメチル−５，５’−ジエチル−４，４’−ジフェニルメタンビスマレイミド、４−メチル−１，３−フェニレンビスマレイミド等が挙げられる。
【００６８】
また、下記構造のようなビフェニルアラルキル型ポリマレイミド化合物などを使用することもできる。
【００６９】
【化１３】
2019188189.tif 000015
（式中、ｎは平均値であり、ｎ＝０．５〜５を示す。）
このようなマレイミド化合物としては、市販品を使用することもでき、例えば、大和化成工業株式会社製のＢＭＩ−４０００、ＢＭＩ−２３００、日本化薬株式会社製のＭＩＲ−３０００等を用いてもよい。
【００７０】
また、分子内に炭素数が９以下の炭化水素基を有するマレイミド化合物としては、１，２−ジマレイミドエタン、１，３−ジマレイミドプロパン、１，６’−ビスマレイミド−（２，２，４−トリメチル）ヘキサン等が挙げられる。
【００７１】
このようなマレイミド化合物としては、市販品を使用することもでき、例えば大和化成工業株式会社製のＢＭＩ−ＴＭＨ等を用いてもよい。
【００７２】
前記（Ｃ）マレイミド化合物のマレイミド基の官能基当量は特に限定はされないが、１５０〜５００ｇ／ｅｑ.であることが望ましく、２３０〜４００ｇ／ｅｑ.であることがより望ましい。官能基当量がこのような範囲であれば、硬化物のＴｇを高め、かつ吸水率をより確実に低くすることができると考えられる。
【００７３】
この（Ｃ）マレイミド化合物の重量平均分子量は、特に限定はされないが、好ましくは、１０００以下であることが望ましい。比較的低分子量体であることにより、硬化物のＴｇをより高くすることができると考えられる。
【００７４】
前記（Ｃ）マレイミド化合物の含有量は、前記（Ａ）と前記（Ｂ）と前記（Ｃ）成分の合計１００質量部に対して５〜５０質量部であることが好ましい。このような範囲で（Ｃ）マレイミド化合物を含むことにより、低い吸水率と高いＴｇの両立をより確実に達成できると考えられる。
【００７５】
（（Ａ）と（Ｂ）の含有比）
本実施形態の樹脂組成物において、前記（Ａ）成分と前記（Ｂ）成分の含有比は、質量比で２０：８０〜９０：１０である。前記（Ａ）成分の含有比がこれより少なくなると、前記（Ｂ）成分や前記（Ｃ）成分との反応性が落ちるため熱膨張率が増加し、十分な密着性や高Ｔｇが得られなくなる可能性がある。一方、前記（Ｂ）成分の含有比がこれより少なくなると、プリプレグやフィルム等にした際のハンドリング性に劣る。
【００７６】
より好ましい含有比の範囲は、前記（Ａ）成分：前記（Ｂ）成分＝２０：８０〜７０：３０である。
【００７７】
（（Ｂ）と（Ｃ）の含有比）
本実施形態の樹脂組成物において、前記（Ｂ）成分と前記（Ｃ）成分の含有比は、質量比で８７：１３〜１５：８５であることが好ましい。前記（Ｂ）成分の含有比がこれより少なくなると、低誘電特性や吸水率が悪化する可能性がある。一方、前記（Ｃ）成分の含有比がこれより少なくなると、熱膨張率が高くなってしまうそれがある。
【００７８】
より好ましい含有比の範囲は、前記（Ｂ）成分：前記（Ｃ）成分＝８５：１５〜３０：７０、さらにより好ましい範囲は８５：１５〜５０：５０である。
【００７９】
（その他の成分）
また、本実施形態に係る樹脂組成物は、前記（Ａ）変性ポリフェニレンエーテル化合物と前記（Ｂ）マレイミド化合物と前記（Ｃ）マレイミド化合物以外に、他の成分をさらに含んでいてもよい。
【００８０】
例えば、本実施形態に係る樹脂組成物は、さらに充填材を含有してもよい。充填材としては、樹脂組成物の硬化物の、耐熱性や難燃性を高めるために添加するもの等が挙げられ、特に限定されない。また、充填材を含有させることによって、耐熱性や難燃性等をさらに高めることができる。充填材としては、具体的には、球状シリカ等のシリカ、アルミナ、酸化チタン、及びマイカ等の金属酸化物、水酸化アルミニウム、水酸化マグネシウム等の金属水酸化物、タルク、ホウ酸アルミニウム、硫酸バリウム、及び炭酸カルシウム等が挙げられる。また、充填材としては、この中でも、シリカ、マイカ、及びタルクが好ましく、球状シリカがより好ましい。また、充填材は、１種を単独で用いてもよいし、２種以上を組み合わせて用いてもよい。また、充填材としては、そのまま用いてもよいが、エポキシシランタイプ、ビニルシランタイプ、メタクリルシランタイプ、又はアミノシランタイプのシランカップリング剤で表面処理したものを用いてもよい。このシランカップリング剤としては、充填材に予め表面処理する方法でなく、インテグラルブレンド法で添加して用いてもよい。
【００８１】
また、充填材を含有する場合、その含有量は、有機成分（前記（Ａ）成分および前記（Ｂ）成分）の合計１００質量部に対して、１０〜２００質量部であることが好ましく、３０〜１５０質量部であることが好ましい。
【００８２】
さらに本実施形態の樹脂組成物には難燃剤が含まれていてもよく、難燃剤としては、例えば、臭素系難燃剤等のハロゲン系難燃剤やリン系難燃剤等が挙げられる。ハロゲン系難燃剤の具体例としては、例えば、ペンタブロモジフェニルエーテル、オクタブロモジフェニルエーテル、デカブロモジフェニルエーテル、テトラブロモビスフェノールＡ、ヘキサブロモシクロドデカン等の臭素系難燃剤や、塩素化パラフィン等の塩素系難燃剤等が挙げられる。また、リン系難燃剤の具体例としては、例えば、縮合リン酸エステル、環状リン酸エステル等のリン酸エステル、環状ホスファゼン化合物等のホスファゼン化合物、ジアルキルホスフィン酸アルミニウム塩等のホスフィン酸金属塩等のホスフィン酸塩系難燃剤、リン酸メラミン、及びポリリン酸メラミン等のメラミン系難燃剤、ジフェニルホスフィンオキサイド基を有するホスフィンオキサイド化合物等が挙げられる。難燃剤としては、例示した各難燃剤を単独で用いてもよいし、２種以上を組み合わせて用いてもよい。
【００８３】
さらに、本実施形態に係る樹脂組成物には、上記以外にも各種添加剤を含有してもよい。添加剤としては、例えば、シリコーン系消泡剤及びアクリル酸エステル系消泡剤等の消泡剤、熱安定剤、帯電防止剤、紫外線吸収剤、染料や顔料、滑剤、湿潤分散剤等の分散剤等が挙げられる。
【００８４】
また、本実施形態に係る樹脂組成物は、さらに反応開始剤を含有していてもよい。前記（Ａ）成分と前記（Ｂ）成分、前記（Ｃ）成分のみでも、硬化反応は進行し得るが、プロセス条件によっては硬化が進行するまで高温にすることが困難な場合があるので、反応開始剤を添加してもよい。反応開始剤は、変性ポリフェニレンエーテル化合物とマレイミド化合物との硬化反応を促進することができるものであれば、特に限定されない。具体的には、例えば、α，α’−ビス（ｔ−ブチルパーオキシ−ｍ−イソプロピル）ベンゼン、２，５−ジメチル−２，５−ジ（ｔ−ブチルパーオキシ）−３−ヘキシン，過酸化ベンゾイル、３，３’，５，５’−テトラメチル−１，４−ジフェノキノン、クロラニル、２，４，６−トリ−ｔ−ブチルフェノキシル、ｔ−ブチルペルオキシイソプロピルモノカーボネート、アゾビスイソブチロニトリル等の酸化剤が挙げられる。また、必要に応じて、カルボン酸金属塩等を併用することができる。そうすることによって、硬化反応を一層促進させるができる。これらの中でも、α，α’−ビス（ｔ−ブチルパーオキシ−ｍ−イソプロピル）ベンゼンが好ましく用いられる。α，α’−ビス（ｔ−ブチルパーオキシ−ｍ−イソプロピル）ベンゼンは、反応開始温度が比較的に高いため、プリプレグ乾燥時等の硬化する必要がない時点での硬化反応の促進を抑制することができ、樹脂組成物の保存性の低下を抑制することができる。さらに、α，α’−ビス（ｔ−ブチルパーオキシ−ｍ−イソプロピル）ベンゼンは、揮発性が低いため、プリプレグやフィルム等の乾燥時や保存時に揮発せず、安定性が良好である。また、反応開始剤は、単独で用いても、２種以上を組み合わせて用いてもよい。含有量としては、好ましくは、前記（Ａ）成分、前記（Ｂ）成分、および前記（Ｃ）成分の合計１００質量部に対する添加量が０．１〜２質量部となるように反応開始剤を用いる。
【００８５】
（プリプレグ、樹脂付きフィルム、金属張積層板、配線板、及び樹脂付き金属箔）
次に、本実施形態の樹脂組成物を用いたプリプレグ、金属張積層板、配線板、及び樹脂付き金属箔について説明する。
【００８６】
図１は、本発明の実施形態に係るプリプレグ１の一例を示す概略断面図である。なお、各図面における符号は、以下を示す：１  プリプレグ、２  樹脂組成物又は樹脂組成物の半硬化物、３  繊維質基材、１１  金属張積層板、１２  絶縁層、１３  金属箔、１４  配線、２１  配線基板、３１  樹脂付き金属箔、３２、４２  樹脂層、４１  樹脂付きフィルム、４３  支持フィルム。
【００８７】
本実施形態に係るプリプレグ１は、図１に示すように、前記樹脂組成物又は前記樹脂組成物の半硬化物２と、繊維質基材３とを備える。このプリプレグ１としては、前記樹脂組成物又はその半硬化物２の中に繊維質基材３が存在するものが挙げられる。すなわち、このプリプレグ１は、前記樹脂組成物又はその半硬化物と、前記樹脂組成物又はその半硬化物２の中に存在する繊維質基材３とを備える。
【００８８】
なお、本実施形態において、「半硬化物」とは、樹脂組成物を、さらに硬化しうる程度に途中まで硬化された状態のものである。すなわち、半硬化物は、樹脂組成物を半硬化した状態の（Ｂステージ化された）ものである。例えば、樹脂組成物は、加熱すると、最初、粘度が徐々に低下し、その後、硬化が開始し、粘度が徐々に上昇する。このような場合、半硬化としては、粘度が上昇し始めてから、完全に硬化する前の間の状態等が挙げられる。以下に説明する本実施形態のプリプレグ、樹脂付金属箔、樹脂付フィルムについては、樹脂組成物または樹脂組成物の半硬化物は、乾燥または加熱乾燥したものであってもよい。
【００８９】
本実施形態に係る樹脂組成物を用いて得られるプリプレグとしては、上記のような、前記樹脂組成物の半硬化物を備えるものであってもよいし、また、硬化させていない前記樹脂組成物そのものを備えるものであってもよい。すなわち、前記樹脂組成物の半硬化物（Ｂステージの前記樹脂組成物）と、繊維質基材とを備えるプリプレグであってもよいし、硬化前の前記樹脂組成物（Ａステージの前記樹脂組成物）と、繊維質基材とを備えるプリプレグであってもよい。具体的には、例えば、前記樹脂組成物の中に繊維質基材が存在するもの等が挙げられる。
【００９０】
本実施形態に係る樹脂組成物は、前記プリプレグや、後述のＲＣＣ等の樹脂付金属箔や金属張積層板等を製造する際には、ワニス状に調製し、樹脂ワニスとして用いられることが多い。このような樹脂ワニスは、例えば、以下のようにして調製される。
【００９１】
まず、（Ａ）変性ポリフェニレンエーテル化合物、（Ｂ）マレイミド化合物、（Ｃ）マレイミド化合物、反応開始剤等の有機溶媒に溶解できる各成分を、有機溶媒に投入して溶解させる。この際、必要に応じて加熱してもよい。その後、有機溶媒に溶解しない成分、例えば、無機充填材等を添加して、ボールミル、ビーズミル、プラネタリーミキサー、ロールミル等を用いて、所定の分散状態になるまで分散させることにより、ワニス状の樹脂組成物が調製される。ここで用いられる有機溶媒としては、前記（Ａ）変性ポリフェニレンエーテル化合物、前記（Ｂ）マレイミド化合物、及び前記（Ｃ）マレイミド化合物等を溶解させ、硬化反応を阻害しないものであれば、特に限定されない。具体的には、例えば、トルエン、メチルエチルケトン、シクロヘキサノン及びプロピレングリコールモノメチルエーテルアセテート等が挙げられる。これらは単独で使用しても、２種以上を併用してもよい。
【００９２】
本実施形態の樹脂ワニスは、フィルム可撓性や製膜性、及びガラスクロスへの含浸性に優れ、取り扱い易いという利点がある。
【００９３】
得られた樹脂ワニスを用いて本実施形態のプリプレグ１を製造する方法としては、例えば、得られた樹脂ワニス状に調製された樹脂組成物２を繊維質基材３に含浸させた後、乾燥する方法が挙げられる。
【００９４】
プリプレグを製造する際に用いられる繊維質基材としては、具体的には、例えば、ガラスクロス、アラミドクロス、ポリエステルクロス、ＬＣＰ（液晶ポリマー）不織布、ガラス不織布、アラミド不織布、ポリエステル不織布、パルプ紙、及びリンター紙等が挙げられる。なお、ガラスクロスを用いると、機械強度が優れた積層板が得られ、特に偏平処理加工したガラスクロスが好ましい。本実施形態で使用するガラスクロスとしては特に限定はされないが、例えば、Ｅガラス、Ｓガラス、ＮＥガラスやＬガラスなどの低誘電率ガラスクロス等が挙げられる。偏平処理加工としては、具体的には、例えば、ガラスクロスを適宜の圧力でプレスロールにて連続的に加圧してヤーンを偏平に圧縮することにより行うことができる。なお、繊維質基材の厚みとしては、例えば、０．０１〜０．３ｍｍのものを一般的に使用できる。
【００９５】
樹脂ワニス（樹脂組成物２）の繊維質基材３への含浸は、浸漬及び塗布等によって行われる。この含浸は、必要に応じて複数回繰り返すことも可能である。また、この際、組成や濃度の異なる複数の樹脂ワニスを用いて含浸を繰り返し、最終的に希望とする組成（含有比）及び樹脂量に調整することも可能である。
【００９６】
樹脂ワニス（樹脂組成物２）が含浸された繊維質基材３を、所望の加熱条件、例えば、８０℃以上、１８０℃以下で１分間以上、１０分間以下で加熱される。加熱によって、ワニスから溶媒を揮発させることによって減少させ又は除去し、硬化前（Ａステージ）又は半硬化状態（Ｂステージ）のプリプレグ１が得られる。
【００９７】
また、図４に示すように、本実施形態の樹脂付金属箔３１は、上述した樹脂組成物又は前記樹脂組成物の半硬化物を含む樹脂層３２と金属箔１３とが積層されている構成を有する。そのような樹脂付金属箔３１を製造する方法としては、例えば、上述したような樹脂ワニス状の樹脂組成物を銅箔などの金属箔１３の表面に塗布した後、乾燥する方法が挙げられる。前記塗布方法としては、バーコーター、コンマコーターやダイコーター、ロールコーター、グラビアコータ等が挙げられる。
【００９８】
また、図５に示すように、本実施形態の樹脂付きフィルム４１は、上述した樹脂組成物又は前記樹脂組成物の半硬化物を含む樹脂層４２とフィルム支持基材４３とが積層されている構成を有する。そのような樹脂フィルム付き４１を製造する方法としては、例えば、上述したような樹脂ワニス状の樹脂組成物をフィルム支持基材４３表面に塗布した後、乾燥などによって硬化または半硬化させる方法が挙げられる。前記フィルム支持基材としては、ポリイミドフィルム、ＰＥＴ（ポリエチレンテレフタレート）フィルム、ポリエステルフィルム、ポリパラバン酸フィルム、ポリエーテルエーテルケトンフィルム、ポリフェニレンスルフィドフィルム、アラミドフィルム、ポリカーボネートフィルム、ポリアリレートフィルム等の電気絶縁性フィルム等が挙げられる。
【００９９】
前記金属箔１３としては、金属張積層板や配線基板等で使用される金属箔を限定なく用いることができ、例えば、銅箔及びアルミニウム箔等が挙げられる。
【０１００】
上記金属箔１３やフィルム支持基材４３の厚み等は、所望の目的に応じて、適宜設定することができる。例えば、金属箔１３としては、０．２〜７０μｍ程度のものを使用できる。金属箔の厚さが例えば１０μｍ以下となる場合などは、ハンドリング性向上のために剥離層及びキャリアを備えたキャリア付銅箔であってもよい。樹脂ワニスの金属箔１３やフィルム支持基材４３への適用は、塗布等によって行われるが、それは必要に応じて複数回繰り返すことも可能である。また、この際、組成や濃度の異なる複数の樹脂ワニスを用いて塗布を繰り返し、最終的に希望とする組成（含有比）及び樹脂量に調整することも可能である。
【０１０１】
樹脂ワニス状の樹脂組成物を塗布した後、半硬化状態にする場合は、所望の加熱条件、例えば、８０〜１７０℃で１〜１０分間加熱して、硬化前の樹脂組成物を含む樹脂層（Ａステージ）又は半硬化状態の樹脂層（Ｂステージ）が得られる。樹脂ワニスを塗布した（プリプレグの場合は、樹脂ワニスを含浸させた）後、加熱によって、ワニスから有機溶媒を揮発させ、有機溶媒を減少又は除去させことができる。こうして樹脂層（Ａステージ）又は半硬化状態の樹脂層（Ｂステージ）を有する樹脂付金属箔３１や樹脂フィルム４１が得られる。
【０１０２】
樹脂付金属箔３１や樹脂フィルム４１は、必要に応じて、カバーフィルム等を備えてもよい。カバーフィルムを備えることにより異物の混入等を防ぐことができる。カバーフィルムとしては樹脂組成物の形態を損なうことなく剥離することができるものであれば特に限定されるものではないが、例えば、ポリオレフィンフィルム、ポリエステルフィルム、ＴＰＸフィルム、またこれらのフィルムに離型剤層を設けて形成されたフィルム、さらにはこれらのフィルムを紙基材上にラミネートした紙等を用いることができる。
【０１０３】
図２に示すように、本実施形態の金属張積層板１１は、上述の樹脂組成物の硬化物または上述のプリプレグの硬化物を含む絶縁層１２と、金属箔１３とを有することを特徴とする。なお、金属張積層板１１で使用する金属箔１３としては、上述した金属箔１３と同様ものを使用することができる。
【０１０４】
また、本実施形態の金属張積層板１３は、上述の樹脂付金属箔３１や樹脂フィルム４１を用いて作成することもできる。
【０１０５】
上記のようにして得られたプリプレグ１、樹脂付金属箔３１や樹脂フィルム４１を用いて金属張積層板を作製する方法としては、プリプレグ１、樹脂付金属箔３１や樹脂フィルム４１を一枚または複数枚重ね、さらにその上下の両面又は片面に銅箔等の金属箔１３を重ね、これを加熱加圧成形して積層一体化することによって、両面金属箔張り又は片面金属箔張りの積層体を作製することができるものである。加熱加圧条件は、製造する積層板の厚みや樹脂組成物の種類等により適宜設定することができるが、例えば、温度を１７０〜２２０℃、圧力を１．５〜５．０ＭＰａ、時間を６０〜１５０分間とすることができる。
【０１０６】
また、金属張積層板１１は、プリプレグ１等を用いずに、フィルム状の樹脂組成物を金属箔１３の上に形成し、加熱加圧することにより作製されてもよい。
【０１０７】
そして、図３に示すように、本実施形態の配線基板２１は、上述の樹脂組成物の硬化物又は上述のプリプレグの硬化物を含む絶縁層１２と、配線１４とを有する。
【０１０８】
そのような配線基板２１の製造方法としては、例えば、上記で得られた金属張積層体１３の表面の金属箔１３をエッチング加工等して回路（配線）形成をすることによって、積層体の表面に回路として導体パターン（配線１４）を設けた配線基板２１を得ることができる。回路形成する方法としては、上記記載の方法以外に、例えば、セミアディティブ法（ＳＡＰ：Ｓｅｍｉ  Ａｄｄｉｔｉｖｅ  Ｐｒｏｃｅｓｓ）やモディファイドセミアディティブ法（ＭＳＡＰ：Ｍｏｄｉｆｉｅｄ  Ｓｅｍｉ  Ａｄｄｉｔｉｖｅ  Ｐｒｏｃｅｓｓ）による回路形成等が挙げられる。
【０１０９】
本実施形態の樹脂組成物を用いて得られるプリプレグ、樹脂付きフィルム、樹脂付き金属箔は、良好なハンドリング性に加えて、その硬化物における低誘電特性、高い耐熱性、高Ｔｇ及び密着性や低吸水率を兼ね備えているため、産業利用上、非常に有用である。また、低い熱膨張率を有しているため、成形性にも優れている。また、それらを硬化させた金属張積層板及び配線基板は、高耐熱性、高Ｔｇ、高密着性、低吸水性及び高い導通信頼性を備える。
【０１１０】
本明細書は、上述したように様々な態様の技術を開示しているが、そのうち主な技術を以下に纏める。
【０１１１】
本発明の一態様に係る樹脂組成物は、（Ａ）炭素−炭素不飽和二重結合を有する置換基により末端変性された変性ポリフェニレンエーテル化合物と、（Ｂ）フェニルマレイミド基を含有せず、かつ分子内に炭素数が１０以上の炭化水素基を有するマレイミド化合物と、（Ｃ）フェニルマレイミド基を含有するマレイミド化合物、及び分子内に炭素数が９以下の脂肪族炭化水素基を有するマレイミド化合物から選択される少なくとも１つ、とを含み、かつ、前記（Ａ）成分と前記（Ｂ）成分の含有比が質量比で、（Ａ）：（Ｂ）＝２０：８０〜９０：１０であることを特徴とする。
【０１１２】
このような構成により、樹脂組成物またはその半硬化物を含むプリプレグや樹脂付きフィルム、樹脂付き金属箔などにおけるハンドリング性、並びに、前記樹脂組成物を硬化物にしたときの低誘電特性、高い耐熱性、高いＴｇ、低熱膨張率、密着性、及び低吸水率兼ね備えた樹脂組成物を提供できると考えられる。
【０１１３】
また、前記樹脂組成物において、前記（Ａ）変性ポリフェニレンエーテル化合物が、下記式（１）〜（３）で示される構造を少なくとも１つ有する化合物を含むことが好ましい。
【０１１４】
【化１４】
2019188189.tif 000016
【０１１５】
【化１５】
2019188189.tif 000017
【０１１６】
【化１６】
2019188189.tif 000018
（式（１）〜（３）中、Ｒ１〜Ｒ８、Ｒ９〜Ｒ１６並びにＲ１７〜Ｒ２０は、それぞれ独立して、水素原子、アルキル基、アルケニル基、アルキニル基、ホルミル基、アルキルカルボニル基、アルケニルカルボニル基、又はアルキニルカルボニル基を示す。
【０１１７】
また、式（１）および（２）中、ＡおよびＢはそれぞれ下記式（４）及び（５）で示される構造である：
【０１１８】
【化１７】
2019188189.tif 000019
【０１１９】
【化１８】
2019188189.tif 000020
（式（４）および（５）中、ｍおよびｎはそれぞれ１〜５０の整数を示す。Ｒ２１〜Ｒ２４並びにＲ２５〜Ｒ２８は、それぞれ独立して、水素原子又はアルキル基を示す。）
式（３）中、ｓは１〜１００の整数を示す。
【０１２０】
さらに、式（２）中、Ｙは下記式（６）で示される構造である：
【０１２１】
【化１９】
2019188189.tif 000021
（式（６）中、Ｒ２９及びＲ３０は、それぞれ独立して、水素原子またはアルキル基を示す。）
また、Ｘ１〜Ｘ３はそれぞれ独立して下記式（７）または（８）で示される炭素−炭素不飽和二重結合を有する置換基を示し、Ｘ１およびＸ２は同一であっても異なっていてもよい。
【０１２２】
【化２０】
2019188189.tif 000022
【０１２３】
【化２１】
2019188189.tif 000023
（式（８）中、Ｒ３１は水素原子またはアルキル基を示す。）
このような構成により、上述したような効果をより確実に得ることができると考えられる。
【０１２４】
また、前記樹脂組成物において、前記（Ａ）変性ポリフェニレンエーテル化合物の重量平均分子量（Ｍｗ）が１０００〜５０００であることが好ましい。それにより、耐熱性に加えて、さらに優れた成形性を得ることができると考えられる。
【０１２５】
さらに、前記樹脂組成物において、前記（Ｂ）マレイミド化合物の重量平均分子量（Ｍｗ）が５００〜４０００であることが好ましい。それにより、成型性に優れ、その硬化物において低誘電特性により優れた樹脂組成物を得ることができると考えられる。
【０１２６】
また、前記樹脂組成物において、前記（Ｃ）マレイミド化合物の含有量が、樹脂成分１００質量部に対して５〜５０質量部であることが好ましい。それにより、高Ｔｇと低吸水率をより確実に達成できると考えられる。
【０１２７】
本発明のさらなる他の一態様に係るプリプレグは、上述の樹脂組成物又は前記樹脂組成物の半硬化物と繊維質基材とを有することを特徴とする。
【０１２８】
本発明のさらなる他の一態様に係る樹脂付きフィルムは、上述の樹脂組成物又は前記樹脂組成物の半硬化物を含む樹脂層と支持フィルムとを有することを特徴とする。
【０１２９】
本発明のさらなる他の一態様に係る樹脂付き金属箔は、上述の樹脂組成物又は前記樹脂組成物の半硬化物を含む樹脂層と金属箔とを有することを特徴とする。
【０１３０】
本発明のさらなる他の一態様に係る金属張積層板は、上述の樹脂組成物の硬化物又は上述のプリプレグの硬化物を含む絶縁層と、金属箔とを有することを特徴とする。
【０１３１】
また、本発明のさらなる他の一態様に係る配線基板は、上述の樹脂組成物の硬化物又は上述のプリプレグの硬化物を含む絶縁層と、配線とを有することを特徴とする。
【０１３２】
上述のような構成によれば、ハンドリング性に優れるプリプレグ、樹脂付きフィルム、および樹脂付き金属箔や、低誘電特性と高Ｔｇと高耐熱性、低熱膨張率を有し、密着性と低吸水性に優れ、高い導通信頼性を有する基板を得ることができるプリプレグ、樹脂付きフィルム、および樹脂付き金属箔、樹脂付き金属箔、金属張積層板、配線基板等を得ることができる。
【０１３３】
以下に、実施例により本発明を更に具体的に説明するが、本発明の範囲はこれらに限定されるものではない。
【実施例】
【０１３４】
まず、本実施例において、樹脂組成物を調製する際に用いる成分について説明する。【０１３５】
＜Ａ成分：変性ポリフェニレンエーテル化合物＞
・ＯＰＥ−２Ｓｔ  １２００：末端ビニルベンジル変性ＰＰＥ（Ｍｗ：約１６００、三菱瓦斯化学株式会社製）
・ＯＰＥ−２Ｓｔ  ２２００：末端ビニルベンジル変性ＰＰＥ（Ｍｗ：約３６００、三菱瓦斯化学株式会社製）
・変性ＰＰＥ−１：２官能ビニルベンジル変性ＰＰＥ（Ｍｗ：１９００）
まず、変性ポリフェニレンエーテル（変性ＰＰＥ−１）を合成した。なお、ポリフェニレンエーテル１分子当たりの、分子末端のフェノール性水酸基の平均個数を、末端水酸基数と示す。【０１３６】
ポリフェニレンエーテルと、クロロメチルスチレンとを反応させて変性ポリフェニレンエーテル１（変性ＰＰＥ―１）を得た。具体的には、まず、温度調節器、攪拌装置、冷却設備、及び滴下ロートを備えた１リットルの３つ口フラスコに、ポリフェニレンエーテル（ＳＡＢＩＣイノベーティブプラスチックス社製のＳＡ９０、固有粘度（ＩＶ）０．０８３ｄｌ／ｇ、末端水酸基数１．９個、重量分子量Ｍｗ１７００）２００ｇ、ｐ−クロロメチルスチレンとｍ−クロロメチルスチレンとの質量比が５０：５０の混合物（東京化成工業株式会社製のクロロメチルスチレン：ＣＭＳ）３０ｇ、相間移動触媒として、テトラ−ｎ−ブチルアンモニウムブロマイド１．２２７ｇ、及びトルエン４００ｇを仕込み、攪拌した。そして、ポリフェニレンエーテル、クロロメチルスチレン、及びテトラ−ｎ−ブチルアンモニウムブロマイドが、トルエンに溶解するまで攪拌した。その際、徐々に加熱し、最終的に液温が７５℃になるまで加熱した。そして、その溶液に、アルカリ金属水酸化物として、水酸化ナトリウム水溶液（水酸化ナトリウム２０ｇ／水２０ｇ）を２０分間かけて、滴下した。その後、さらに、７５℃で４時間攪拌した。次に、１０質量％の塩酸でフラスコの内容物を中和した後、多量のメタノールを投入した。そうすることによって、フラスコ内の液体に沈殿物を生じさせた。すなわち、フラスコ内の反応液に含まれる生成物を再沈させた。そして、この沈殿物をろ過によって取り出し、メタノールと水との質量比が８０：２０の混合液で３回洗浄した後、減圧下、８０℃で３時間乾燥させた。【０１３７】
得られた固体を、１Ｈ−ＮＭＲ（４００ＭＨｚ、ＣＤＣｌ３、ＴＭＳ）で分析した。ＮＭＲを測定した結果、５〜７ｐｐｍにエテニルベンジルに由来するピークが確認された。これにより、得られた固体が、分子末端において、エテニルベンジル化されたポリフェニレンエーテルであることが確認できた。【０１３８】
また、変性ポリフェニレンエーテルの分子量分布を、ＧＰＣを用いて、測定した。そして、その得られた分子量分布から、重量平均分子量（Ｍｗ）を算出した結果、Ｍｗは、１９００であった。【０１３９】
また、変性ポリフェニレンエーテルの末端官能数を、以下のようにして測定した。【０１４０】
まず、変性ポリフェニレンエーテルを正確に秤量した。その際の重量を、Ｘ（ｍｇ）とする。そして、この秤量した変性ポリフェニレンエーテルを、２５ｍＬの塩化メチレンに溶解させ、その溶液に、１０質量％のテトラエチルアンモニウムヒドロキシド（ＴＥＡＨ）のエタノール溶液（ＴＥＡＨ：エタノール（体積比）＝１５：８５）を１００μＬ添加した後、ＵＶ分光光度計（株式会社島津製作所製のＵＶ−１６００）を用いて、３１８ｎｍの吸光度（Ａｂｓ）を測定した。そして、その測定結果から、下記式を用いて、変性ポリフェニレンエーテルの末端水酸基数を算出した。【０１４１】
残存ＯＨ量（μｍｏｌ／ｇ）＝［（２５×Ａｂｓ）／（ε×ＯＰＬ×Ｘ）］×１０６
ここで、εは、吸光係数を示し、４７００Ｌ／ｍｏｌ・ｃｍである。また、ＯＰＬは、セル光路長であり、１ｃｍである。【０１４２】
そして、その算出された変性ポリフェニレンエーテルの残存ＯＨ量（末端水酸基数）は、ほぼゼロであることから、変性前のポリフェニレンエーテルの水酸基が、ほぼ変性されていることがわかった。このことから、変性前のポリフェニレンエーテルの末端水酸基数からの減少分は、変性前のポリフェニレンエーテルの末端水酸基数であることがわかった。すなわち、変性前のポリフェニレンエーテルの末端水酸基数が、変性ポリフェニレンエーテルの末端官能基数であることがわかった。つまり、末端官能数が、１．８個であった。これを「変性ＰＰＥ−１」とする。【０１４３】
・ＳＡ−９０００：２官能メタクリレート変性ＰＰＥ（Ｍｗ：１７００、ＳＡＢＩＣ社製）【０１４４】
・変性ＰＰＥ−２：１官能ビニルベンジル変性ＰＰＥ（Ｍｗ：２８００）
ポリフェニレンエーテル樹脂（日本ジーイープラスチックス株式会社製：商品名「ノリルＰＸ９７０１」、数平均分子量１４０００）を３６質量部、フェノール種としてビスフェノールＡを１．４４質量部、開始剤として過酸化ベンゾイル（日本油脂株式会社製：商品名「ナイパーＢＷ」）を１．９０質量部それぞれ配合し、これに溶剤であるトルエンを９０質量部加えて８０℃にて１時間混合し、分散・溶解させて反応させることによって、ポリフェニレンエーテル樹脂の分子量を低減する処理を行った。そして多量のメタノールで再沈殿させ、不純物を除去して、減圧下８０℃／３時間で乾燥して溶剤を完全に除去した。この処理後に得られたポリフェニレンエーテル化合物の数平均分子量は、ゲルパーミエーションクロマトグラフ（ＧＰＣ）にて測定したところ、約２４００であった。【０１４５】
次に、上記のようにして得たポリフェニレンエーテル化合物の分子末端に存在するフェノール基をエテニルベンジル化することによって、目的物である変性ポリフェニレンエーテル化合物を製造した。【０１４６】
具体的には、温度調節器、撹拌装置、冷却設備及び滴下ロートを備えた１リットルの３つ口フラスコに、上記ポリフェニレンエーテル化合物を２００ｇ、クロロメチルスチレン１４．５１ｇ、テトラ−ｎ−ブチルアンモニウムブロマイド０．８１８ｇ、トルエン４００ｇを仕込み、撹拌溶解し、液温を７５℃にし、水酸化ナトリウム水溶液（水酸化ナトリウム１１ｇ／水１１ｇ）を２０分間で滴下し、さらに７５℃で４時間撹拌を続けた。次に、１０％塩酸水溶液でフラスコ内容物を中和した後、多量のメタノールを追加し、エテニルベンジル化した変性ポリフェニレンエーテル化合物を再沈殿後、ろ過した。ろ過物をメタノール８０と水２０の比率の混合液で３回洗浄した後、減圧下８０℃／３時間処理することで、溶剤や水分を除去したエテニルベンジル化した変性ポリフェニレンエーテル化合物を取り出した。これを「変性ＰＰＥ−２」とする。【０１４７】
また、変性ＰＰＥ−２の分子量分布を、ＧＰＣを用いて、測定した。そして、その得られた分子量分布から、重量平均分子量（Ｍｗ）を算出した結果、Ｍｗは、２８００であった。【０１４８】
また、変性ＰＰＥ−２の末端官能数を、変性ＰＰＥ−１と同様の方法にて測定し求めると、約１個であった。【０１４９】
・ＳＡ９０：無変性ＰＰＥ、（Ｍｗ：１７００、ＳＡＢＩＣイノベーティブプラスチックス社製）
・ＰＰＯ６４０：無変性ＰＰＥ、（Ｍｗ：１８０００、ＳＡＢＩＣイノベーティブプラスチックス社製）【０１５０】
＜Ｂ成分：マレイミド化合物＞
・ＢＭＩ−６８９：式（１１）で示されるマレイミド化合物、（Ｍｗ：６８９、Ｄｅｓｉｇｎｅｒ  Ｍｏｌｅｒｃｕｌｅｓ  Ｉｎｃ．製）
・ＢＭＩ−１５００：式（９）で示されるマレイミド化合物、（Ｍｗ：１５００、Ｄｅｓｉｇｎｅｒ  Ｍｏｌｅｒｃｕｌｅｓ  Ｉｎｃ．製）
・ＢＭＩ−１７００：式（１０）で示されるマレイミド化合物、（Ｍｗ：１７００、Ｄｅｓｉｇｎｅｒ  Ｍｏｌｅｒｃｕｌｅｓ  Ｉｎｃ．製）
・ＢＭＩ−３０００Ｊ：式（１２）で示されるマレイミド化合物、（Ｍｗ：３０００、Ｄｅｓｉｇｎｅｒ  Ｍｏｌｅｒｃｕｌｅｓ  Ｉｎｃ．製）【０１５１】
＜Ｃ成分：その他のマレイミド化合物＞
・ＢＭＩ−４０００：ビスフェノールＡジフェニルエーテルビスマレイミド（マレイミド基の官能基当量２８５ｇ／ｅｑ.、当量大和化成工業株式会社製）
・ＭＩＲ−３０００：式（１３）で示されるビフェニルアラルキル型ポリマレイミド化合物（マレイミド基の官能基当量２７５ｇ／ｅｑ.、日本化薬株式会社製）
・ＢＭＩ−２３００：ポリフェニルメタンマレイミド、（マレイミド基の官能基当量１８０ｇ／ｅｑ.、大和化成工業株式会社製）
・ＢＭＩ−ＴＭＨ：１，６−ビスマレイミド−（２，２，４−トリメチル）ヘキサン（マレイミド基の官能基当量１５９ｇ／ｅｑ.、大和化成工業株式会社製）【０１５２】
＜その他の成分＞
・ＤＡＢＰＡ：２，２’−ジアリルビスフェノールＡ（大和化成工業株式会社製）
・Ｓ８０００Ｌ：水添スチレン・ブタジエン・スチレン共重合体（Ｍｗ：約１０万、株式会社クラレ社製）
（反応開始剤）
・パーブチルＰ：１，３−ビス（ブチルパーオキシイソプロピル）ベンゼン（日本油脂株式会社製）
（無機充填材）
・ＳＣ２５００−ＳＸＪ：フェニルアミノシラン表面処理球状シリカ（株式会社アドマテックス製）【０１５３】
＜実施例１〜１９、比較例１〜１０＞
［調製方法］
（樹脂ワニス）
まず、各成分を表１および２に記載の配合割合で、固形分濃度が６０質量％となるように、メチルエチルケトンに添加し、混合させた。その混合物を、６０分間攪拌することによって、ワニス状の樹脂組成物（ワニス）が得られた。実施例９および比較例２だけは、溶媒としてメチルエチルケトン／トルエン比が約５０：５０のものを使用した。【０１５４】
（プリプレグ）
・プリプレグ−Ｉの作製
各実施例および比較例の樹脂ワニスをガラスクロス（旭化成株式会社製、♯２１１６タイプ、Ｅガラス）に含浸させた後、１００〜１７０℃で約３〜６分間加熱乾燥することによりプリプレグを得た。その際、プリプレグの重量に対する樹脂組成物の含有量（レジンコンテント）が約４６質量％となるように調整した。【０１５５】
・プリプレグ−ＩＩの作製
各実施例および比較例の樹脂ワニスをガラスクロス（旭化成株式会社製、♯１０６７タイプ、Ｅガラス）に含浸させた後、１００〜１７０℃で約３〜６分間加熱乾燥することによりプリプレグを得た。その際、プリプレグの重量に対する樹脂組成物の含有量（レジンコンテント）が約７３質量％となるように調整した。【０１５６】
（銅張積層板）
上記プリプレグ−Ｉの１枚を、その両側に厚さ１２μｍの銅箔（古河電気工業株式会社製ＧＴ−ＭＰ）を配置して被圧体とし、真空条件下、温度２２０℃、圧力３０ｋｇｆ／ｃｍ２の条件で９０分加熱・加圧して両面に銅箔が接着された、厚み約０．１ｍｍの銅張積層板−Ｉを得た。また、上記プリプレグ８枚を重ね、同様の方法で厚み約０．８ｍｍの銅張積層板−ＩＩを得た。【０１５７】
また、上記プリプレグ−ＩＩを１２枚重ね、同様の方法にて厚み約０．８ｍｍの銅張積層板−ＩＩＩを得た。【０１５８】
＜評価試験１＞
（ガラス転移温度（Ｔｇ））
上記銅張積層板−Ｉの外層銅箔を全面エッチングし、得られたサンプルについて、セイコーインスツルメンツ株式会社製の粘弾性スペクトロメータ「ＤＭＳ１００」を用いて、Ｔｇを測定した。このとき、引張モジュールで周波数を１０Ｈｚとして動的粘弾性測定（ＤＭＡ）を行い、昇温速度５℃／分の条件で室温から３００℃まで昇温した際のｔａｎδが極大を示す温度をＴｇとした。【０１５９】
（オーブン耐熱性）
ＪＩＳ  Ｃ  ６４８１（１９９６）の規格に準じて耐熱性を評価した。所定の大きさに切り出した上記銅張積層板−Ｉを２９０℃に設定した恒温槽に１時間放置した後、取り出した。そして熱処理された試験片を目視で観察し、２９０℃でフクレが発生しなかったときを○、２８０℃フクレが発生したときを×として評価した。【０１６０】
（熱膨張係数（ＣＴＥ−Ｚ））
上記の銅箔積層板−ＩＩの銅箔を除去したものを試験片とし、樹脂硬化物のガラス転移温度未満の温度における、Ｚ軸方向の熱膨張係数を、ＪＩＳ  Ｃ  ６４８１に従ってＴＭＡ法（Ｔｈｅｒｍｏ−ｍｅｃｈａｎｉｃａｌ  ａｎａｌｙｓｉｓ）により測定した。測定には、ＴＭＡ装置（エスアイアイ・ナノテクノロジー株式会社製「ＴＭＡ６０００」）を用い、３０〜３００℃の範囲で測定した。測定単位はｐｐｍ／℃である。【０１６１】
（銅箔接着力）
銅箔張積層板−Ｉにおいて、絶縁層からの銅箔の引き剥がし強さをＪＩＳ  Ｃ  ６４８１に準拠して測定した。幅１０ｍｍ、長さ１００ｍｍのパターンを形成し、引っ張り試験機により５０ｍｍ／分の速度で引き剥がし、その時の引き剥がし強さ（ピール強度）を測定し、得られたピール強度を、銅箔密着強度とした。測定単位はｋＮ／ｍである。【０１６２】
（誘電特性：誘電正接（Ｄｆ））
上記銅張積層板−ＩＩＩから銅箔を除去した積層板を評価基板として用い、誘電正接（Ｄｆ）を空洞共振器摂動法で測定した。具体的には、ネットワーク・アナライザ（アジレント・テクノロジー株式会社製のＮ５２３０Ａ）を用い、１０ＧＨｚにおける評価基板の誘電正接を測定した。【０１６３】
（吸水率）
上記銅張積層板−ＩＩＩから銅箔を除去した積層板を評価基板として用い、ＪＩＳ−Ｃ６４８１（１９９６年）に従って吸水率を評価した。吸水条件はＥ−２４／５０＋Ｄ−２４／２３（つまり、恒温空気中において５０℃、２４時間＋恒温水中において２３℃、２４時間処理）である。吸水率は以下の式に基づいて算出した。【０１６４】
吸水率（％）＝（（吸水後の質量−吸水前の質量）／吸水前の質量）×１００
（ハンドリング性・粉落ち試験）
プリプレグを製造あるいは切断する際など、取り扱う際にプリプレグから樹脂組成物の粉が落ちることがある。すなわち、粉落ちが発生することがある。本評価試験では、上記プリプレグ−Ｉをカッターナイフで切断した場合、このような粉落ちの発生を確認できない場合を、「○」と評価し、粉落ちの発生が確認される場合は、「×」と評価した。【０１６５】
以上の結果を表１〜表３に示す。【０１６６】
【表１】
2019188189.tif 000024
【０１６７】
【表２】
2019188189.tif 000025
【０１６８】
【表３】
2019188189.tif 000026
【０１６９】
（考察）
表１〜３に示す結果から明らかなように、本発明により、低誘電特性（Ｄｆ：０．００４５以下）に加えて、その硬化物において、高い耐熱性、高Ｔｇ（２２０℃以上）及び優れた密着性（ピール０．６０ｋＮ／ｍ以上）を兼ね備えた樹脂組成物を提供できることが示された。さらにいずれの実施例においても、熱膨張率（ＣＴＥ）は４５℃／ｐｐｍ以下と低めであった。【０１７０】
特に、（Ｃ）成分の含有量が好ましい範囲となることによって、より高Ｔｇで低吸水率でかつ低熱膨張率である硬化物が得られることがわかった（実施例１４〜１６）。【０１７１】
それに対し、（Ａ）変性ポリフェニレンエーテル化合物の代わりに別の硬化剤（アリルフェノール）を使用した比較例１では、十分な低誘電特性および密着性が得られず、また吸水率も悪化した。（Ａ）変性ポリフェニレンエーテル化合物の代わりに無変性ＰＰＥを使用した比較例３−４では、十分な低誘電特性や高Ｔｇが得られず、耐熱性も悪化した。【０１７２】
また、（Ｂ）マレイミド化合物の代わりに熱可塑性エラストマーを使用した比較例２では、密着性と低誘電特性はある程度得ることができたが、耐熱性が下がってしまい、プリプレグにした時のハンドリング性も不良であった。【０１７３】
さらに、本発明の（Ｃ）成分を含んでいない比較例５では、Ｔｇが低くなり、熱膨張率も上がってしまった。一方で、本発明の（Ｂ）成分を含んでいない比較例６では、十分な低誘電特性が得られず、吸水率は上がり、靱性が低下するために密着性も低下した。【０１７４】
本発明の（Ａ）成分を含んでいない比較例７では、樹脂組成物の反応進行が遅くなり、高Ｔｇが得られなかった。さらに靱性も低下するために密着性も低下した。本発明の（Ａ）成分を含まず、さらに反応開始剤（過酸化物）も含んでいない比較例８では、硬化が十分に起こらなかった。よって、Ｔｇ、耐熱性、熱膨張率ともに十分な結果を得ることができなかった。【０１７５】
本発明の（Ａ）成分に対する（Ｂ）成分の配合割合が多くなりすぎると、熱膨張率が大きくなってしまうことが確認された。また、逆に（Ａ）成分が（Ｂ）成分に対して多くなりすぎると、プリプレグにした際のハンドリング性（粉落ち）に劣ることも示された。【０１７６】
この出願は、２０１８年３月２８日に出願された日本国特許出願特願２０１８−６３２４０を基礎とするものであり、その内容は、本願に含まれるものである。【０１７７】
本発明を表現するために、前述において具体例や図面等を参照しながら実施形態を通して本発明を適切かつ十分に説明したが、当業者であれば前述の実施形態を変更及び／又は改良することは容易になし得ることであると認識すべきである。したがって、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【産業上の利用可能性】
【０１７８】
本発明は、電子材料やそれを用いた各種デバイスに関する技術分野において、広範な産業上の利用可能性を有する。
【図１】
2019188189.tif 000035
【図２】
2019188189.tif 000036
【図３】
2019188189.tif 000037
【図４】
2019188189.tif 000038
【図５】
2019188189.tif 000039
【国際調査報告】
2019188189.tif 000040
2019188189.tif 000041
2019188189.tif 000042
2019188189.tif 000043